Brevet FR3057470A1 — publié le 20180420

SYNTHESE DE NANOPARTICULES COEUR-COQUILLE ET APPLICATIONS DE CES NANOPARTICULES POUR LA SPECTROSCOPIE RAMAN EXALTEE DE SURFACE [0001] Domaine technique [0002] L'invention a trait à la synthèse de nanoparticules métalliques de type coeur-coquille, par une approche de type bottom-up, à partir d'une solution colloïdale. [0003] L'invention trouve des applications avantageuses pour la réalisation de substrats pour la spectroscopie Raman exaltée de surface (Surface Enhanced Raman Scattering SERS). [0004] Définitions [0005] Par « substrat pour la spectroscopie Raman exaltée de surface », on désigne ici un support, par exemple en silicium, sur lequel est placée une solution contenant des nanoparticules métalliques. [0006] Par « nanoparticule » on désigne ici un ensemble d'édifices polyatomiques de taille nanométrique, typiquement variant entre 1 et 200 nm, quelle que soit l'une des trois dimensions. [0007] Par « nanoparticules métalliques » on désigne ici notamment les nanoparticules de métaux nobles, et en particulier l'or et l'argent. [0008] Par « nanoparticules métalliques de type coeur-coquille », on désigne ici des nanoparticules formées d'un coeur en un premier métal noble, en particulier l'or, enrobé d'une coquille en un deuxième métal noble, en particulier l'argent. [0009] Etat de la technique [0010] Les méthodes de synthèse des nanoparticules métalliques peuvent être classées en deux groupes : « top-down » et « bottom-up ». [0011] Les approches « top-down » permettent de partir du matériau massif, puis le réduire en composés de plus en plus fins, par exemple par voie électrochimique, ablation laser en phase aqueuse, broyage de poudres, lithographie. Des nanoparticules d'or ont été produites par ablation laser dans l'eau, ou bien encore dans l'acétone, le toluène, le tétrahydrofurane, l'acétonitrile. Amendola et al (Synthetic metals, Vol 155, Issue 2, 2005, pp. 283-286) décrivent l'ablation laser dans le diméthulsulfoxyde (DMSO, CAS 67-68-5), permettant la fonctionnalisation des nanoparticules d'or par des dérivés de fullerènes. 3057470 2 [0012] Les approches « bottom-up » partent des entités chimiques les plus petits possibles, comme les atomes ou les molécules qui s'assemblent, pour former progressivement une nanoparticule. Les approches bottom-up mettent typiquement en oeuvre des réactions de 5 réduction ou de décomposition, en phase gazeuse, liquide ou solide, par voie physique (pyrolyse laser, dépôt CVD), ou par voie chimique (réduction chimique, électrochimique, photochimique, procédés sol-gel). [0013] La spectroscopie Raman exaltée de surface (SERS) repose principalement sur l'utilisation de substrats SERS (à base de métaux en 10 général : Au, Ag, Cu) ayant des propriétés optiques singulières, liées à l'excitation par la lumière de plasmons de surface localisés (Localized Surface Plasmon Resonance LSPR). [0014] Typiquement, un substrat SERS se présente sous forme de nanoparticules métalliques (en solution ou déposées sur support solide) 15 ou de film métallique rugueux déposé sur surface plane (lame de verre, silicium). [0015] Les substrats SERS peuvent être actifs ou passifs, les substrats actifs permettant une sélectivité du substrat, par une fonctionnalisation, par exemple utilisation d'un antigène pour la 20 détection d'un anticorps. [0016] Les caractéristiques vibrationnelles des molécules obtenues par diffusion Raman sont généralement très faibles, mais en présence de nanoparticules de métaux nobles, ces signaux sont considérablement amplifiés. 25 [0017] Les molécules adsorbées à la surface des nanoparticules métalliques subissent un effet SERS, en raison du fort champ électromagnétique subi par les molécules au voisinage de la surface du métal. Le confinement de champ au plus proche du métal résulte de l'excitation des plasmons de surface localisés. 30 [0018] La spectroscopie Raman exaltée de surface (SERS) est ainsi devenue une spectroscopie vibrationnelle incontournable, en s'ouvrant à des domaines aussi variés que la biologie, la chimie analytique, l'identification, la conservation et restauration d'oeuvres d'art, ou la criminalistique. 35 [0019] Les applications du SERS sont typiquement celles dans lesquelles la concentration du composé à détecter est basse, par rapport à la sensibilité du Raman (par exemple identification de 3057470 3 contaminants, de polluants, de liquides biologiques lors d'investigations de police scientifique), ou lorsque les analyses sont difficiles sans préparation (identification de micro-organismes pour l'industrie agroalimentaire ou l'hygiène médicale, imagerie cellulaire), ou bien 5 encore pour les diagnostics médicaux. [0020] A titre d'illustration, le SERS est ainsi proposé pour la détection de prise de drogue (par ex. Nuntawong et al, Detection of methamphetamine/amphetamine in human urine based on surfaceenhanced Raman spectroscopy and aciduiation treatments, Sensors and 10 Actuators B: Chemical, Volume 239, 2017, Pages 139-146), la détection d'explosifs, de polluants tels que pesticides ou métaux lourds (par exemple le mercure, Sun et al, Recent progress in detection of mercury using surface enhanced Raman spectroscopy- A review, Journal of Environmental Sciences, Volume 39, 2016, Pages 134-143). 15 [0021] Le SERS, longtemps considéré comme un phénomène physique remarquable mais purement fondamental, s'est imposé peu à peu comme un outil analytique robuste et efficace pour exalter (au sens d'amplifier) de plusieurs ordres de grandeurs (103-107) le signal Raman des molécules. 20 [0022] Problèmes techniques [0023] La réalisation de substrats SERS est complexe. [0024] Comme mentionné plus haut, l'exaltation Raman est gouvernée par l'excitation des plasmons LSPR, ce qui suppose une bonne adéquation entre la longueur d'onde d'excitation laser (Raman) 25 et la position de la résonance plasmon. [0025] Pour des nanoparticules métalliques sphériques, la position et la largeur de la bande plasmon est influencée par la taille des nanoparticules. Par ailleurs, le mode d'oscillation des électrons de surface d'une particule est propre à sa géométrie. Une particule 30 isotrope, comme par exemple une particule sphérique, aura un seul mode, alors qu'une particule complexe ou anisotrope (par exemple un bâtonnet) aura plus d'un mode de résonance plasmon. Une particule de forme bâtonnet ou ellipsoïdale, aura deux modes de résonance des électrons : une composante transversale, liée au diamètre, et une 35 composante longitudinale, liée à la longueur du bâtonnet. Pour des nanoparticules métalliques en forme de bâtonnet, le rapport d'aspect des nanoparticules (longueur/diamètre) a une influence sur la bande 3057470 4 plasmon correspondant à la composante longitudinale. La dispersion des nanoparticules a également une influence, par couplage entre les modes résonants de nanoparticules voisines. [0026] La génération de plasmons de surface localisés, responsable 5 de l'augmentation de l'interaction entre la lumière monochromatique générée par un laser et une molécule sonde, est liée à la présence dans le substrat de « points chauds », cette expression désignant des zones spatiales de dimensions plus petites que la longueur d'onde, un point chaud pouvant être produit à proximité de deux nanoparticules 10 très proches (1 à 4 nm) où le champ électromagnétique est localisé et intense. [0027] La possibilité de produire et de contrôler des points chauds est ainsi en lien avec la réalisation de substrats SERS présentant des nanostructures contrôlées. 15 [0028] La qualité d'un substrat SERS se mesure non seulement à ses performances d'amplification du signal Raman (quantifiées par le facteur d'exaltation EF), mais aussi à sa reproductibilité de fabrication et de réponse, ainsi qu'à sa stabilité au cours du temps. [0029] La recherche de substrats SERS optimisés est extrêmement 20 active, car malgré de grandes avancées dans le domaine, il reste encore de nombreux défis à relever en terme de (i) qualités intrinsèques et (ii) versatilité. [0030] La fabrication de substrats SERS par dépôt de colloïdes puis séchage est une expertise à part entière. En effet, l'exploitation de 25 protocoles abondamment décrits dans la littérature pour la préparation des colloïdes SERS actifs ne garantit aucunement de pouvoir reproduire la taille, les formes des objets. Il y a un besoin indispensable pour les utilisateurs finaux du SERS comme technique analytique, de disposer de substrats prêts à l'emploi, où il suffira de déposer une goutte de la 30 solution à analyser. [0031] La mise au point de substrats SERS efficaces sur une large plage de longueurs d'onde d'excitation fait partie également des challenges du domaine. [0032] Les procédés de synthèse des nanoparticules métalliques 35 connus dans l'art antérieur présentent de nombreux inconvénients, ne permettant pas une utilisation optimale dans la réalisation de substrats pour la spectrométrie Raman exaltée de surface. 3057470 5 [0033] Les substrats obtenus par lithographie et gravure sur couches minces sont reproductibles et stables dans le temps, mais leur fabrication est complexe et très couteuse. [0034] Les solutions colloïdales (or, argent), ou les sols-gels sont 5 moins couteux, mais peuvent donner lieu à difficultés, notamment en durée de vie avant utilisation et en reproductibilité. Les colloïdes peuvent floculer puis être remis en suspension, mais aussi précipiter, et agréger de façon irréversible. [0035] La réduction électrochimique implique des conditions 10 contraignantes, telles que l'utilisation des ultrasons et d'un courant d'électrolyse constants, et il est difficile de contrôler l'uniformité des nanoparticules obtenues par ces procédés. [0036] Des nanoparticules d'or de différentes formes ont été synthétisées par voie électrochimique en présence d'agent de surface. 15 [0037] Huang et al (Electrochemical synthesis of gold nanocubes, Materials Letters. July 2006 60(15):1896-1900) décrivent la synthèse de nanoparticules d'or de forme cubique, par électrolyse (anode Au, cathode Pt) d'une solution contenant de l'acétone et deux agents de surface : CTAB (bromure d'hexadécyltriméthylammonium ou bromure de 20 cétrimonium) : (CH3)3N(CH2)15CH3Br, CAS 57-09-0) et TTAB (bromure de tétradecyltrimethylammonium C17H38BrN, CAS 1119-97-7). [0038] Ma et al (Synthesis of silver and gold nanoparticles by a nove/ electrochemical method, Chemphyschem. 2004 Jan 23; 5(1):68-75) décrivent la synthèse de nanoparticules d'or de forme sphérique par 25 électrolyse d'une solution aqueuse contenant du PVP (Polyvinylpyrrolidone, CAS 9003-39-8). [0039] Sharma et al (Electrochemical synthesis of gold nanorods in track-etched polycarbonate membrane using removable mercury cathode, Journal of Nanoparticle Research. 2012, Vol. 14 Issue 9, p1- 30 10) décrivent la synthèse de nanoparticules d'or en forme de bâtonnets, par dépôt sur une membrane nanoporeuse en polycarbonate. [0040] Yu et al (Gold nanorods : electrochemical synthesis and optical properties, The journal of physical chemistry, 101, 34, pp. 66616664) décrivent la synthèse de nanoparticules d'or en forme de 35 bâtonnets, par électrolyse (anode Au, cathode Pt) d'une solution contenant de l'acétone, et deux agents de surface (CTAB et TC8AB bromure de tétraoctylamonium CAS 14866-33-2). 3057470 6 [0041] Les synthèses par irradiation micro-ondes, radiolyse, photochimie et sonochimie sont complexes et onéreuses, et nécessitent un apport d'énergie important. La radiolyse nécessite l'emploi d'un accélérateur de particules. 5 [0042] Un grand nombre de synthèses par réduction chimique, à l'aide d'un mélange sel métallique /solvant/ réducteur/ surfactant ont été proposées, sans qu'il soit possible de contrôler efficacement la géométrie des nanoparticules obtenues. Dans ces mélanges, le sel est le précurseur contenant le métal, le solvant est polaire, aqueux ou 10 organique (polyol, toluène), le moment dipolaire du solvant étant assez élevé pour rompre les liaisons du sel et le dissoudre, le réducteur réduit les espèces métalliques dissoutes afin qu'elles précipitent, et le surfactant protège les particules en s'adsorbant à leur surface pour éviter leur agglomération. 15 [0043] Dans les synthèses de type Turkevich, permettant de produire des nanoparticules d'or de forme quasi-sphériques et mono-disperses en suspension dans l'eau, d'acide tétrachloraurique est réduit par le citrate, qui joue à la fois le rôle de réducteur et d'agent de surface. [0044] Dans les synthèses de type Brust, l'acide chloraurique réagit 20 avec du bromure de tétraoctylammonium (agent de transfert) dans le toluène (solvant) et le borohydrure de sodium (réducteur). [0045] L'invention se rapporte plus spécifiquement à la synthèse de nanoparticules métalliques, de type coeur-coquille, par une approche de type bottom-up, par voie chimique colloïdale, le coeur se présentant 25 sous forme de bâtonnets. [0046] La production de nanoparticules métalliques, en particulier d'or, sous forme de bâtonnets, est connue en soit. On peut se reporter par exemple au mécanisme de croissance dénommé zipping, décrit dans le document Hébié Etudes électrochimiques des nanoparticules 30 d'or corrélation structure/activité, 2013. [0047] L'invention vise en particulier à fournir des nanoparticules métalliques or/argent, de type coeur-coquille, par une approche de type bottom-up, par voie chimique colloïdale, le coeur se présentant sous forme de bâtonnets, en particulier de bâtonnets d'or, la coquille en 35 argent étant monocristalline. [0048] Des exemples de synthèses de nanoparticules coeur-coquille or-argent sont présentés dans les documents suivants : 3057470 7 Bai et al, Acs Applied Materiais & Interfaces 2014, 6 (5), 3331-3340 ; Cho et ai Advanced Materiais 2010, 22 (6), 744 ; Zhang et ai Chemistry of Materiais 2016, 28 (8), 2728-2741 ; Jing, H et ai Nano Letters 2014, 14 (6), 3674-3682 ; 5 Pastoriza-Santos, Langmuir 2002, 18 (7), 2888-2894 ; Zhuo et ai Acs Nano 2015, 9 (7), 7523-7535 ; Liu et ai Physicai Chemistry Chemical Physics 2015, 17 (10), 6819- 6826 ; Yang et ai Journal of the American Chemical Society 2014, 136 (23), 8153-8156 ; 10 Yang et ai Chemistry European Journal 2015, 21 (3), 988-992 ; Zhang et ai Chemistry European Journal 2013, 19 (38), 12732-12738. [0049] Khiebtsov et al (Au@Ag core/shell cuboids and dumbbells: Optical properties and SERS response, Journal of Quantitative Spectroscopy and Radiative Transfer, Volume 167, 2015, Pages 64-75) 15 décrivent la synthèse de nanoparticules coeur-coquille or/argent, pour la réalisation de substrats SERS, des bâtonnets d'or placés dans une solution de CTAC (chlorure d'hexadécyltriméthylammonium CH3(CH2)15N(C1)(CH3)3, CAS 112-02-7), formant le coeur, le dépôt de la coquille d'argent étant obtenu par addition de nitrate d'argent, d'acide 20 ascorbique et de soude. [0050] Le document WO 2016/046645 décrit la synthèse de nanoparticules d'or asymétriques, par réaction de bâtonnets d'or en présence d'un solvant tel que de l'eau, d'un précurseur (HAuC14), d'un ligand tel qu'un thiol (4-mercaptophenol) et d'un agent réducteur (acide 25 ascorbique), une concentration élevée de ligand inhibant la croissance de l'or par épitaxie sur les bâtonnets, et favorisant une croissance asymétrique. Les applications mentionnées sont la captation de l'énergie solaire et la réalisation de substrats pour le SERS. [0051] Objets de l'invention 30 [0052] Un premier objet de l'invention est de résoudre les problèmes présentés ci-dessus, en offrant une voie de synthèse originale de nanoparticules métalliques coeur-coquille, en particulier or/argent, cette synthèse étant économique, et permettant la production d'une grande variété de formes de nanoparticules, de manière contrôlée. 35 [0053] Un autre objet de l'invention est de fournir une solution colloïdale de nanoparticules métalliques, adaptée à la production de substrats pour la spectroscopie Raman exaltée de surface SERS. 3057470 8 [0054] Un autre objet de l'invention est de fournir un capteur SERS, notamment pour un polluant tel que l'atrazine. [0055] Présentation générale de l'invention [0056] A ces fins, il est proposé, selon un premier aspect, un 5 procédé de synthèse de nanoparticules coeur-coquille or-argent, à partir d'une solution aqueuse colloïdale de germes d'or avec tensioactif, les nanoparticules coeur-coquille or-argent étant réalisées à partir de germes d'or anisotropes, ce procédé comprenant l'ajout dans la solution aqueuse colloïdale d'or d'un précurseur d'argent et un réducteur, pour 10 réaliser le dépôt d'argent sur les germes d'or dans une étape dite principale, le procédé présentant une étape d'incubation de la solution aqueuse colloïdale contenant les germes d'or avec tensioactif dans le DMSO, avant l'étape principale. [0057] Le DMSO (diméthylsulfoxyde, CAS 67-68-5) est un solvant 15 aprotique dipolaire. Ce type de solvant présente des charges par effet mésomère et se coordine sur une maille CFC (111) de l'or. Par conséquent, cette couche pourra empoisonner la surface de l'or, inhibant ainsi la croissance de l'argent. Les pointes des nano bâtonnets, essentiellement constituées par des facettes (111) peuvent 20 être coordinées par le co-solvant, perturbant ainsi significativement la diffusion vers la surface et le dépôt d'argent sur ces facettes [0058] Un solvant aprotique n'a pas d'atome d'hydrogène acide. Un solvant aprotique dipolaire ne peut former de liaison hydrogène, et leurs molécules agissent comme des dipôles. 25 [0059] Les solvants aprotique dipolaire sont par exemple le DMSO (diméthylsulfoxyde, CAS 67-68-5), le DMF (Diméthylformamide CAS 6812-2), l'acétonitrile (CH3CN, CAS 75-05-8), le NMP (N-méthy1-2- pyrrolidone, CAS 872-50-4). [0060] Selon diverses mises en oeuvre, le procédé présente les 30 caractères suivants, le cas échéant combinés : - le ratio entre le volume de DMSO et le volume d'eau est inférieur à 2 ; - le ratio entre le volume de DMSO et le volume d'eau est inférieur ou égal à 0.33 ; avantageusement le ratio est autour de ou égal à 35 0,33, ce qui permet d'avoir essentiellement des germes d'or bien dispersés et d'incorporer un seul germe d'or dans une coquille d'argent; 3057470 9 - le ratio entre le volume de DMSO et le volume d'eau est compris entre 0.33 et 1 ; avantageusement le ratio est autour de ou égal à 1, ce qui permet d'avoir essentiellement des assemblages des germes d'or pointe contre pointe enveloppés ensuite par une 5 coquille d'argent ; - le ratio entre le volume de DMSO et l'eau est compris entre 1 et 1.5 ; avantageusement le ratio est autour de ou égal à 1,5, ce qui permet d'incorporer des germes d'or face contre face dans une coquille d'argent ; 10 - le ratio entre le volume de DMSO et le volume d'eau est supérieur à 1.5 ; - le procédé comprend successivement o l'étape d'incubation de la solution aqueuse colloïdale contenant les germes d'or avec tensioactif dans le DMSO, 15 pendant une première durée donnée ; o une étape d'ajout d'un autre tensioactif ; o une étape de chauffage, pendant une deuxième durée donnée ; o l'étape principale de réaction des germes d'or avec le 20 précurseur d'argent et le réducteur dans la solution aqueuse colloïdale de germes d'or ; o après une troisième durée donnée, une étape de centrifugation du mélange ; - l'étape de réaction comprend l'ajout de tensioactif ; 25 - le tensioactif est du chlorure de cetyltrimethylammonium (CTAC) et/ou de bromure de cetyltriméthylammonium (CTAB) ; - le réducteur est l'acide ascorbique (AA) ; - le précurseur d'argent est du nitrate d'argent. [0061] Il est proposé, selon un deuxième aspect, des nanoparticules 30 coeur-coquille or-argent réalisées à partir de germes d'or de forme allongée, obtenu par le procédé tel que présenté ci-dessus, les nanoparticules coeur-coquille or-argent présentant au moins deux germes d'or par coeur pour une coquille d'argent enveloppant le coeur. [0062] Dans une mise en oeuvre, les germes d'or sont disposés tête 35 contre tête dans la coquille d'argent. [0063] Dans une autre mise en oeuvre, les germes d'or sont disposés face contre face dans la coquille d'argent. 3057470 10 [0064] Avantageusement, les germes d'or sont des nano bâtonnets. [0065] Il est proposé, selon un autre aspect, une solution colloïdale comprenant des nanoparticules coeur-coquille or-argent telles que présentées ci-dessus. 5 [0066] Il est proposé, selon un autre aspect, un substrat pour spectroscopie Raman exaltée de surface (SERS) comprenant des nanoparticules coeur-coquille or-argent telles que présentées ci-dessus. [0067] Avantageusement, un tel substrat est appliqué substrat à la détection de polluants organiques. 10 [0068] Dans une mise en oeuvre, le polluant organique est l'atrazine (CAS 217-617-8). [0069] Liste des figures [0070] D'autres objets et avantages de l'invention apparaîtront à la lumière de la description d'un mode de réalisation, faite ci-après en 15 référence aux dessins annexés dans lesquels : la figure 1 est une vue en microscopie électronique à balayage de nanoparticules d'or, en forme de nano bâtonnets ; la figure 2 est une vue en microscopie électronique à balayage de nanoparticules coeur-coquille or/argent, selon une mise en oeuvre 20 du procédé selon l'invention ; la figure 3 est une vue en microscopie électronique à balayage de nanoparticules coeur-coquille or/argent, selon une autre mise en oeuvre du procédé selon l'invention ; la figure 4 est un spectre d'absorption des solutions de 25 nanoparticules d'or pour différents ajouts de DMSO ; la figure 5 est un graphe représentant l'évolution de la longueur d'onde de la résonance longitudinale en fonction du temps, suite à l'ajout de nitrate d'argent et d'acide ascorbique dans des solutions contenant des nanoparticules d'or, avec emploi de différents co- 30 solvants (MeCN, DMSO, EtOH), ou sans l'emploi de co-solvant ; les figures 6 et 7 sont des vues en microscopie électronique à balayage d'arrangements de nanoparticules obtenues selon un procédé de synthèse selon l'invention ; la figure 8 est une représentation schématique du processus 35 d'assemblage induit avant la croissance de l'argent ; 3057470 11 la figure 9 est une représentation schématique de l'effet du DMSO sur les propriétés des nano particules d'or, avec ici DMSO = (volume de DMSO)/(Volume total) avec Volume total=Volume en eau + Volume en DMSO. 5 [0071] Description détaillée de modes de réalisation [0072] Dans une première étape, une synthèse de nano bâtonnets d'or est effectuée, selon une méthode conventionnelle. [0073] Ainsi qu'il a été indiqué, la synthèse de nano bâtonnets d'or, en solution colloïdale, est connue en soit, et n'est pas décrite à 10 nouveau ici. [0074] Les nano bâtonnets d'or sont de forme générale représentée en figure 1. A titre indicatif, leur longueur moyenne est de 52 nm, leur largeur moyenne de 13 nm et leur rapport d'élancement moyen est de 39 15 [0075] Les nano bâtonnets d'or sont incubés dans un solvant aprotique dipolaire. [0076] Dans une mise en oeuvre, ce solvant est du dimethyl sulfoxide DMSO. [0077] A titre d'exemple, les nano bâtonnets d'or (120 pl à 1.82nM) 20 sont incubés dans 100p1 de dimethyl sulfoxide DMSO pendant 30 min. [0078] Puis, les nano bâtonnets d'or sont transférés dans une solution de CTAC (chlorure de cetyltrimethylammonium) et chauffés. [0079] A titre d'exemple, les nano bâtonnets sont transférés dans une solution de CTAC (26mg dans 3,8mL d'eau) et chauffé à 60°C 25 pendant 20min. [0080] Le dépôt d'argent est amorcé, par ajout à la préparation précédente, d'une solution de nitrate d'argent AgNO3, et d'une solution contenant de l'acide ascorbique AA et du CTAC. [0081] A titre d'exemple, le dépôt d'argent est amorcé par ajout 30 d'une solution de nitrate d'argent AgNO3 (2mM, 1.2mL), et d'une solution contenant de l'acide ascorbique (AA, 45mM, 1.2mL) et du CTAC (40mM). [0082] Un protocole complet de préparation P est le suivant, dans un mode de réalisation. 35 [0083] Dans un tube, contenant 100p1 de DMSO, 300p1 de nano bâtonnets d'or (C= 0.15nM) sont introduits, et la solution est laissée au repos pendant 5 minutes. Dans un pilulier contenant 26mg de CTAC, 3057470 12 4600p1 de l'eau Milli-Q sont rajoutées et la solution est agitée dans un bain marie, préalablement chauffé à 60°C. Une fois l'équilibre thermique atteint, le contenant du tube est ajouté à la solution, qui est maintenue sous agitation pendant 20min. Parallèlement, une première 5 solution de nitrate d'argent AgNO3 2mM et une deuxième d'acide ascorbique AA (45mM) /chlorure de cetyltrimethylammonium CTAC 40mM sont préparées. Pour déclencher le dépôt d'argent, 1200p1 de la solution d'AgNO3 2mM et 1200p1 de la solution AA (44mM)/CTAC (40mM) sont ajoutés, à l'abri de la lumière. L'ajout se fait en goutte à 10 goutte sous agitation modérée. Le dépôt d'argent est arrêté après 100min, en centrifugeant à 6000 rpm pendant 8min. [0084] La forme de l'objet final et l'épaisseur d'argent déposé sont modulés par le temps de réaction avant centrifugation du mélange. [0085] La forme des nano particules coeur-coquille or/argent est celle 15 d'une ogive, ainsi qu'il apparait en figure 2. [0086] Le dépôt d'argent se fait essentiellement selon le petit axe et les pointes des bâtonnets d'or affleurent à la surface des coeur-coquilles. Ces dépôts anisotropes dans les deux directions engendrent une diminution du rapport d'aspect, qui est de 1.4 pour les 20 nanoparticules coeur-coquille, à comparer au rapport de 3.9 pour les nano bâtonnets d'or de départ. [0087] Le dépôt d'argent sur l'or est suivi par spectroscopie d'extinction UV-visible, avec un décalage progressif de la résonance plasmon longitudinale vers le bleu. 25 [0088] Les propriétés optiques des nanoparticules coeur-coquille obtenus, la position de la bande d'extinction correspondant à la résonance de plasmon longitudinale des nanoparticules est modulable entre 510 et 800 nm, selon l'épaisseur du dépôt d'argent et le rapport d'aspect du germe d'or de départ. 30 [0089] Tirant parti de la résonance de plasmon de surface localisée des nanoparticules or/argent synthétisées et de la meilleure exaltation attendue pour l'argent (comparée à l'or seul), des caractérisations en spectroscopie Raman exaltée de surface (SERS) ont été menées en solution en présence de sondes moléculaires. 35 [0090] Les spectres montrent une exaltation du signal Raman entre 4 et 100 fois, par rapport à celui enregistré pour des nanoparticules coeur-coquilles or/argent obtenues dans l'eau sans co-solvant. 3057470 13 [0091] Une fois isolés et déposés sur support solide (lame de silicium par exemple), les coeur-coquilles obtenus s'auto-organisent spontanément en réseau 3D, structure 2D ou en chaine 1 D, selon la concentration de la solution déposée et la forme des nanoparticules 5 coeur-coquille. Les figures 6 et 7 montrent quelques exemples d'arrangement obtenus. [0092] L'origine des phénomènes observés n'est pas complètement élucidée, les hypothèses suivantes étant avancées. [0093] Le DMSO est un solvant aprotique dipolaire, à caractère 10 fortement dissociant et capable de solubiliser des composés polarisables, polaires et ioniques. [0094] Ce type de solvant présente des charges par effet mésomère et se coordine sur une maille CFC (111) de l'or, par interaction ionique entre son oxygène chargé négativement et un ou deux ad-atomes d'or 15 chargés positivement. Par conséquent, cette couche pourra empoisonner la surface de l'or, inhibant ainsi la croissance de l'argent. Les pointes des nano bâtonnets, essentiellement constituées par des facettes (111) peuvent être coordinées par le DMSO, perturbant ainsi significativement la diffusion vers la surface et le dépôt d'argent sur ces 20 facettes. La coordination du DMSO sur l'or interviendrait via les deux modes de coordination possibles pour ce ligand (S-donneur ou 0- donneur). [0095] Influence de la quantité de co-solvant [0096] Des essais ont été conduits, en 25 - maintenant le type du germe d'or de départ et sa quantité, la quantité du réducteur et du précurseur d'argent, le temps de la réaction avant centrifugation ; - variant le rapport DMSO/H20 [0097] Selon la proportion de DMSO rajouté dans le milieu, trois 30 comportements limites ont été identifiés, par spectroscopie d'absorption, comme illustré en figure 4. [0098] Pour des ratios DMSO/H20 inférieurs à 0,33 (ici ratio en volume =Volume DMSO/volume d'eau), la stabilité des nano-bâtonnets d'or est maintenue. 35 [0099] Pour un ratio de DMSO/H20 de 1 dans la solution de départ, un assemblage pointe contre pointe des nano-bâtonnets d'or est mis en évidence (figure 9). Cet assemblage est décelé par l'apparition aux 3057470 14 temps courts d'une bande, décalée vers le rouge par rapport à la bande de résonance plasmon longitudinale des nano-bâtonnets de départ. Par assemblage point contre pointe, on désigne ici l'observation du rapprochement des nano-bâtonnets par leurs parties extrêmes, les 5 nano-bâtonnets contigus étant alignés entre eux ou formant un angle entre eux. [00100] Enfin, pour un ratio plus important de DMSO/H20 (1.5) dans la solution de départ, le suivi cinétique par spectroscopie d'absorption au cours du temps, montre un décalage croissant vers le bleu de la 10 résonance longitudinale et un décalage croissant vers le rouge de la résonance transverse. Ces modifications spectrales sont caractéristiques d'un assemblage face contre face (FF) des nanoparticules (figure 9). Par assemblage face contre face, on désigne ici l'observation du rapprochement des nano-bâtonnets par leurs faces 15 latérales, les directions d'élancement des nano-bâtonnets contigus étant sensiblement parallèles. [00101] La figure 9 illustre les différents états des nano bâtonnets d'or, en fonction du pourcentage de DMSO (proportion de DMSO dans le mélange eau + DMSO). 20 [00102] A une valeur de 50% de DMSO, les nano bâtonnets sont assemblés pointe à pointe. [00103] A une valeur de 60% de DMSO, les nano bâtonnets apparaissent assemblés en paire face contre face. [00104] A une valeur de 25% (ou inférieure à 25%) de DMSO, les 25 nano bâtonnets apparaissent dispersés en solution. Pour des proportions de DMSO comprises entre ces valeurs caractéristiques, les nano bâtonnets d'or se présentent sous la forme de populations de deux types, par exemple assemblées face contre face et pointe contre pointe, pour des proportions de DMSO comprises entre 1 et 1.5. 30 [00105] Comparaison des effets de différents co-solvants [00106] Des essais ont été effectués afin de comparer les effets du DMSO à celui d'autres co-solvants : - acétonitrile (MeCN, CAS 75-05-8), solvant polaire aprotique ; - éthanol (EtOH, CAS 64-17-5), solvant polaire protique ; 35 - tétrahydrofurane (THF, CAS 109-99-9), solvant polaire aprotique. [00107] Le protocole P présenté auparavant a été appliqué, en remplaçant le DMSO par de l'éthanol, ou en remplaçant le volume de 3057470 15 DMSO par 75p1 de MeCN et 25p1 de l'eau Milli-Q, ou en remplaçant le volume de DMSO par de l'eau Milli-Q. [00108] Différents dépôts d'argent ont été réalisés sur des germes d'or pré-incubés dans un mélange eau/co-solvant (identifiés par la suite 5 comme étant NRsEtOH, NRsMeCN et NRsDMSO respectivement pour un mélange avec l'EtOH, le MeCN et le DMSO). [00109] Ces dépôts ont été comparés au même dépôt d'argent sur des nanobâtonnets d'or incubés dans l'eau seulement. [00110] Le suivi cinétique des milieux réactionnels a été réalisé par 10 spectroscopie d'absorption UV-Visible. [00111] Les variations de la longueur d'onde du maximum de la bande de résonance longitudinale (LLSP) en fonction du temps montrent un décalage vers le bleu de la LLSP, corrélé à un dépôt d'argent selon le petit axe du bâtonnet. 15 [00112] Après 45 min, le décalage de la LLSP le plus important est enregistré pour des nano bâtonnets d'or incubés dans du DMSO ((ALLSP) DMSO= 227nm, (ALLSP) H2O, MeCN=197nm, (ALLSP) Et0H= 183nm) ; comme représenté en figure 5. [00113] La vitesse de dépôt d'argent sur ces NRsDMSO est plus 20 rapide que celle du dépôt de l'argent sur des NRsMeCN, des NRsEtOH et des NRsH2O (utilisés comme référence). [00114] La perturbation de la couche de tensioactif, par ajout de solvant organique tel que l'éthanol ou l'acétonitrile, n'affecte pas directement la forme des coeur-coquilles finaux. Les modifications sont 25 restreintes à de légères différences au niveau de la cinétique de dépôt de l'argent sur l'or et de la longueur d'onde de la résonance longitudinale des objets, attribuées à la différence de solubilité du tensioactif présent sur la surface de l'or dans l'eau, l'éthanol et l'acétonitrile. 30 [00115] En revanche, pour le DMSO, le suivi cinétique montre un déplacement vers le bleu des résonances longitudinale et transverse, et des résonances plus étroites et plus intenses. Ces modifications spectrales peuvent être dues à un dépôt d'argent plus important ou à des différences morphologiques des objets obtenus. 35 [00116] Essais de surcroissance d'argent sur des coeur-coquille or/argent 3057470 16 [00117] Des essais de surcroissance d'argent sur les coeur-coquilles incubés dans du DMSO ont été réalisés. Un décalage vers le bleu de la longueur d'onde de la résonance longitudinale des objets de départ est constaté. Les images MEB montrent que le dépôt se fait 5 essentiellement selon le petit axe et dans un seul sens, et les objets finaux ressemblent à des pyramides dont la base est un nano bâtonnet d'or, comme illustré en figure 3. [00118] Dépôt d'argent sur des dimères [00119] Nous avons mis en évidence le rôle du DMSO dans 10 l'assemblage des nano bâtonnets d'or en dimères face contre face FF pour un ratio eau/DMSO bien spécifique, ainsi que son effet sur la forme finale des particules coeur-coquille. L'ajout du DMSO dans la solution colloïdale de telle sorte que le ratio DMSO/H20 soit égal à 1.5, engendre un assemblage FF des nano bâtonnets d'or de départ. 15[00120] A noter que l'ajout de tensioactif pendant l'étape de réaction permet d'arrêter l'assemblage des germes d'or soit tête contre tête soit face contre face (en fonction du ratio volume DMSO sur volume eau). Ainsi en fonction du moment choisi pour cet ajout, il peut être réalisé des assemblages à deux, trois, quatre etc.. germes d'or pour le coeur 20 enveloppés ensuite par la coquille d'argent. [00121] Cet assemblage est mis en évidence par un décalage croissant vers le bleu de la résonance longitudinale et un décalage croissant vers le rouge de la résonance transverse. [00122] L'assemblage des NRs Au en configuration FF est 25 probablement dû aux forces de déplétion (attractives), qui déstabilisent la solution colloïdale. C'est le pouvoir solubilisant du DMSO qui est mis en jeu dans ce phénomène de désorption partielle du tensioactif de la bicouche de surfactant autour des particules. [00123] La diminution de la répulsion électrostatique entre les 30 bâtonnets, en plus des interactions attractives de Van der Waals entre les chaines hydrophobes ainsi exposées sera la force motrice de l'assemblage en dimère dans un premier temps, puis en oligomères aux temps longs. [00124] Pour figer le système à l'état du dimère et éviter la formation 35 d'oligomères, la concentration en surfactant CTAC dans le milieu est brutalement augmentée au-delà de la CMCc-rAc. 3057470 17 [00125] En effet, l'ajout de CTAC en excès reforme la bicouche du CTAC avec les chaines hydrophobes exposées autour des dimères et évite toute agrégation par répulsion électrostatique. [00126] L'encapsulation des dimères FF dans une couche d'argent a 5 été réalisée par réduction du précurseur AgNO3 avec l'acide ascorbique AA dans la solution de dimères à 60°C. [00127] Un protocole de fabrication de nanoparticules dimères coeur-coquille est le suivant, dans une mise en oeuvre : à 100p1 d'une solution de nano bâtonnets d'or NRsAu (4nM), un volume de 150p1 de DMSO est 10 ajouté et l'assemblage face contre face des nano bâtonnets d'or est arrêté en rajoutant 800p1 de CTAC 0.08M. La solution est centrifugée et redispersée dans 5000p1 de CTAC 16mM. Pour déclencher le dépôt, 1200p1 de la solution d'AgNO3 2mM et 1200p1 de la solution AA (44mM)/CTAC (40mM) est ajoutée, à l'abri de la lumière. L'ajout se fait 15 en goutte à goutte sous agitation modérée. Le dépôt est arrêté après 60min en centrifugeant à 6000rpm pendant 8min. [00128] Le dépôt d'argent est révélé lors du suivi par spectroscopie d'absorption, par un décalage d'au moins 100nm vers le bleu de la résonance LLSP après seulement 3 minutes de réaction. 20 [00129] Les particules coeur-coquille obtenues se présentent sous la forme d'octaèdres, avec des pointes plus prononcées, ce qui leurs confèrent des propriétés d'exaltation plus intéressantes, comme représenté en figure 3. [00130] Applications 25 [00131] Les études comparées par SERS de particules obtenues par cette nouvelle voie de synthèse, montrent une augmentation du gain SERS, par rapport aux particules cuboïdes classiquement obtenues dans l'eau. [00132] Les nanoparticules coeur-coquille or-argent obtenues 30 (NRsAu@Ag) présentant des extrémités plus pointues induiront un plus fort confinement du champ aux pointes. [00133] Application à la détection de l'atrazine (ATR) À 183p1 d'eau Milli-Q basique (pH égale à 6 ajusté par l'addition de NaOH 0.1M), un volume x d'ATR (1, 0.1, 0.01, 0.001mM dans 35 l'acétonitrile) et y de f3-CD (6, 0.66, 0.066, 0.0066 mM dans l'eau) sont ajoutés. Les solutions préparées au préalable sont ajoutées à 100p1 de NRsAu@Ag. Les valeurs de x et y (compris entre 4 et 16p1) ainsi que 3057470 18 les concentrations de la f3-CD et de l'ATR sont choisies de telles sortes que les concentrations finales en ATR et en f3-CD soient égales à 0.05, 1, 3, 6, 12.5, 25, 100, 200pM. Les solutions sont incubées pendant 1heure avant de les caractériser par SERS. 5 [00134] Avantages de l'invention [00135] L'invention présente de nombreux avantages. [00136] L'invention permet la modulation des formes et de l'auto-assemblage de nanoparticules coeur-coquille or-argent, par une voie de synthèse originale en milieu eau/co-solvant organique. 10 [00137] Ce procédé de synthèse permet d'inclure un ou plusieurs germes d'or de forme allongée (nano bâtonnet de dimension allant de 15 à 150 nm), dans une matrice d'argent monocristalline. [00138] Il est possible d'incorporer plus d'un germe nano-bâtonnet d'or. En effet, les proportions relatives eau/DMSO induisent, pour 15 certaines compositions, un assemblage des nano bâtonnets d'or face contre face, lors de l'étape d'incubation. [00139] Ce procédé est remarquablement plus simple que ceux communément utilisés dans la littérature, pour obtenir des formes plus exotiques que les cuboïdes classiques. 20 [00140] Lors de la surcroissance de l'argent sur l'or, la forme des particules coeur-coquilles est contrôlée, par la cinétique de dépôt des atomes d'argent sur la surface d'or. [00141] L'invention présente plusieurs avantages, pour la fabrication de substrats SERS. 25 [00142] L'approche bottom-up de préparation permet de moduler la taille, la forme et donc la position de la résonance plasmon du substrat, permettant d'envisager plusieurs longueurs d'onde d'excitation laser (532, 632.8 et 785 nm). [00143] De plus, la coquille des nanoparticules en argent est un atout 30 en termes de facteur d'exaltation, puisque l'argent est connu pour être plus efficace que l'or (interbande responsable des pertes par amortissement du plasmon situé dans le visible pour l'or et dans l'UV pour l'argent). [00144] De plus, l'auto-assemblage sur substrat solide des 35 nanoparticules obtenues par le procédé de synthèse, ouvre vers des applications capteurs SERS. 3057470 19 [00145] Une approche bottom-up de fabrication de ces substrats SERS à partir de colloïdes constitue une alternative aux approches topdown par lithographie physique, qui bien que coûteuses demeurent actuellement privilégiées pour les substrats commerciaux (meilleure 5 reproductibilité). L'un des inconvénients des colloïdes, par rapport aux substrats lithographiques, est le caractère plus aléatoire et non reproductible de l'emplacement des points chauds. Les mécanismes d'auto-assemblage des nanoparticules permettent une plus grande constance des propriétés des substrats. 10 [00146] Les arrangements spontanés sur surface des nanoparticules coeur-coquilles permettent d'élaborer de nouveaux substrats SERS, pour des applications capteurs, par exemple pour les applications suivantes : - agroalimentaire: par exemple pour la détection de mélamine dans 15 le lait ; - police scientifique/ sécurité: drogue, poison, explosifs ; - analyse environnementale des contaminants dans l'eau: PCB, atrazine, pesticide, hormones ; - biocapteurs (diagnostic précoce de marqueurs) 20 [00147] Les applications envisagées se placent dans le domaine des capteurs chimiques utilisant la spectroscopie Raman exaltée de surface, comme outil pour quantifier et identifier l'analyte d'intérêt. REVENDICATIONS1. Procédé de synthèse de nanoparticules coeur-coquille or-argent, à partir d'une solution aqueuse colloïdale de germes d'or avec tensioactif, les nanoparticules coeur-coquille or-argent étant réalisées à partir de germes d'or anisotropes, le procédé comprenant l'ajout dans la solution aqueuse colloïdale d'or d'un précurseur d'argent et un réducteur, pour réaliser le dépôt d'argent sur les germes d'or dans une étape dite principale, caractérisé en ce que le procédé présente une étape d'incubation de la solution aqueuse colloïdale contenant les germes d'or avec tensioactif dans le diméthylsulfoxyde (DMSO), avant l'étape principale. 2. Procédé selon la revendication 1, caractérisé en ce que le ratio entre le volume de DMSO et le volume d'eau est inférieur à 2. 3. Procédé selon la revendication 1, caractérisé en ce que le ratio entre le volume de DMSO et le volume d'eau est inférieur ou égal à 0.33. 4. Procédé selon la revendication 1, caractérisé en ce que le ratio volume de DMSO/ volume d'eau est de 1. 5. Procédé selon la revendication 1, caractérisé en ce que le ratio volume DMSO/ volume d'eau est de 1.5. 6. Procédé selon la revendication 1, caractérisé en ce que ratio entre le volume de DMSO et le volume d'eau est supérieur à 1.5. 7. Procédé de synthèse de nanoparticules coeur-coquille or-argent selon l'une quelconque des revendications précédentes, caractérisé en ce qu'il comprend successivement : - l'étape d'incubation de la solution aqueuse colloïdale contenant les germes d'or avec tensioactif dans le DMSO, pendant une première durée donnée ; - une étape d'ajout d'un autre tensioactif ; - une étape de chauffage pendant une deuxième durée donnée ; 3057470 21 - l'étape principale de réaction des germes d'or avec le précurseur d'argent et le réducteur dans la solution aqueuse colloïdale de germes d'or; - après une troisième durée donnée, une étape de centrifugation du 5 mélange. 8. Procédé de synthèse de nanoparticules coeur-coquille selon la revendication précédente, caractérisé en ce que l'étape de réaction comprend l'ajout de tensioactif. 10 9. Procédé de synthèse de nanoparticules coeur-coquille selon l'une quelconque des revendications précédentes, caractérisé en ce que le tensioactif est du chlorure de cetyltrimethylammonium (CTAC) et/ ou du bromure de cetyltrimethylammonium CTAB. 15 10. Procédé de synthèse de nanoparticules coeur-coquille or-argent selon l'une quelconque des revendications précédentes, caractérisé en ce que le réducteur est l'acide ascorbique (AA). 20 11. Procédé de synthèse de nanoparticules coeur-coquille or argent selon l'une quelconque des revendications précédentes, caractérisé en ce que le précurseur d'argent est du nitrate d'argent. 12. Nanoparticules coeur-coquille or-argent réalisées à partir de 25 germes d'or de forme allongée, obtenu par le procédé défini selon l'une des revendications précédentes 1 à 11, caractérisé en ce que les nanoparticules coeur-coquille or-argent présentent au moins deux germes d'or par coeur pour une coquille d'argent enveloppant le coeur. 30 13. Nanoparticules coeur-coquille or-argent selon la revendication 12, caractérisé en ce que les germes d'or sont disposés tête contre tête dans la coquille d'argent. 35 14. Nanoparticules coeur-coquille or-argent selon la revendication 12, caractérisé en ce que les germes d'or sont disposés face contre face dans la coquille d'argent. 3057470 22 15. Nanoparticules coeur-coquille or-argent selon l'une des revendications 12 à 14, caractérisé en ce que les germes d'or sont des nano bâtonnets. 5 16. Solution colloïdale comprenant des nanoparticules coeur-coquille or-argent issues de l'une quelconque des revendications 12 à 15. 17. Substrat pour spectroscopie Raman exaltée de surface (SERS) comprenant des nanoparticules coeur-coquille or-argent issues de l'une 10 quelconque des revendications 12 à 15. 18. Application du substrat selon la revendication 17, à la détection de polluants organiques. 15 19. Application selon la revendication 18, le polluant étant l'atrazine. 20